РЕАКЦИОННАЯ СМЕСЬ, ПРИГОДНАЯ ДЛЯ ПРИГОТОВЛЕНИЯ ПЕНЫ С УМЕНЬШЕННЫМ ВЫДЕЛЕНИЕМ ВЫБРОСОВ АЛЬДЕГИДОВ

1. Реакционная смесь для приготовления полиуретановой пены, где смесь может быть получена посредством взаимодействия полифункционального изоцианата с изоцианатреагирующим соединением в присутствии поглотителя и, по меньшей мере, одного катализатора, где поглотитель содержит соединение следующей формулы (I):
(I)
где R1 и R2 независимо друг от друга выбирают из -OR3, R4 или из группы, состоящей из гидроксигруппы, группы простого эфира, галогена, карбонильной группы, карбоксильной группы, изоцианата, нитрогруппы и/или аминовой группы,
3
4
R и R независимо друг от друга выбирают из сочетания линейных, разветвленных, насыщенных, ненасыщенных, циклических и/или нециклических углеродных цепей, алифатических углеводородов, аралифатических углеводородов, ароматических углеводородов и их смесей, необязательно прерываемых одним или несколькими атомами кислорода, атомами азота и/или атомами серы, и необязательно содержащих любую функциональную группу, выбранную из гидроксигруппы, группы простого эфира, галогена, карбонильной группы, карбоксильной группы, изоцианата, нитрогруппы и/или аминовой группы,
1
2
R и R могут быть связаны друг с другом, по существу образуя, по меньшей мере, одну кольцевую структуру, предпочтительно структуру, по меньшей мере, из 2 колец.
2. Реакционная смесь по п.1, где указанный поглотитель преимущественно содержит указанное соединение формулы (I) при добавлении к реакционной смеси в состоянии водного раствора.
3. Реакционная смесь по п.1 или 2, где указанный поглотитель добавляют к реакционной смеси при температуре в пределах от 18 до 45°C.
4. Реакционная смесь по любому из предыдущих пунктов, где R1 представляет с собой -OR3.
5. Реакционная смесь по любому из предыдущих пунктов, где указанный поглотитель состоит, по меньшей мере, на 90 мас.% из указанного соединения формулы (I), предпочтительно, по меньшей мере, на 95 мас.%, более предпочтительно примерно на 99 мас.% по отношению к общей массе указанного поглотителя.
1
2
6. Реакционная смесь по любому из предыдущих пунктов, где R и R связаны друг с другом с образованием 5-12-членной структуры и содержат ненасыщенности, ароматические кольца и/или гетероатомы, предпочтительно структуру, по меньшей мере, из 2 колец.
7. Реакционная смесь по любому из предыдущих пунктов, где указанный поглотитель имеет молекулярную массу самое большее 3000 г/моль, предпочтительно ниже 1500 г/моль, более предпочтительно ниже 500 г/моль.
8. Реакционная смесь по любому из предыдущих пунктов, содержащая пенообразующий агент.
9. Реакционная смесь по любому из предыдущих пунктов, где полифункциональный изоцианат выбирают из полимерного метилендифенилдиизоцианата, смеси изомеров метилендифенилдиизоцианата или их смеси.
10. Реакционная смесь по любому из предыдущих пунктов, где изоцианат-реагирующее соединение представляет собой полифункциональный полиол или полифункциональный амин, предпочтительно полифункциональный полиол, а более предпочтительно простой полиэфирполиол.
11. Способ приготовления полиуретановой пены, включающий следующие стадии:
a. получение реакционной смеси, содержащей полифункциональный изоцианат и изоцианат-реагирующее соединение;
b. добавление поглотителя и, по меньшей мере, одного катализатора в указанную реакционную смесь, возможно, вместе с по меньшей мере одним пенообразующим агентом;
где указанный поглотитель содержит соединение следующей формулы (I):
(I)
где R1 и R2 независимо друг от друга выбирают из -OR3, R4, или из группы, состоящей из гидроксигруппы, группы простого эфира, галогена, карбонильной группы, карбоксильной группы, изоцианата, нитрогруппы и/или аминовой группы,
3
4
R и R независимо друг от друга выбирают из сочетания линейных, разветвленных, насыщенных, ненасыщенных, циклических и/или нециклических углеродных цепей, алифатических углеводородов, аралифатических углеводородов, ароматических углеводородов и их смесей, необязательно прерываемых одним или несколькими атомами кислорода, атомами азота и/или атомами серы, и необязательно содержащих любую функциональную группу, выбранную из гидроксигруппы, группы простого эфира, галогена, карбонильной группы, карбоксильной группы, изоцианата, нитрогруппы и/или аминовой группы,
1
2
R и R могут быть связанными друг с другом, по существу образуя, по меньшей мере, одну кольцевую структуру, предпочтительно структуру, по меньшей мере, из 2 колец;
c. отверждения указанной реакционной смеси, которая содержит, по меньшей мере, продукт реакции указанного полиизоцианата и указанного изоцианат-реагирующего соединения, в присутствии указанного поглотителя и указанного, по меньшей мере, одного катализатора, приводящего к образованию полиуретановой пены.
12. Способ по п.11, где указанный поглотитель преимущественно содержит указанное соединение формулы (I), при добавлении к реакционной смеси в состоянии водного раствора.
13. Способ по любому из пп.11 или 12, где указанная реакционная смесь имеет показатель NCO в пределах от примерно 0,6 до примерно 1,5, предпочтительно от примерно 0,8 до примерно 1,3.
14. Способ по любому из пп.11 или 12, где показатель NCO реакционной смеси находится в пределах от примерно 1,05 до примерно 10, предпочтительно от примерно 1,05 до примерно 4.